(57)【特許請求の範囲】
【請求項１】
少なくとも透明光反射性層および光回折構造層とからなる光回折構造が、基材内に前記基材上から観察可能に埋め込まれて積層されているか、もしくは前記基材上に積層されており、前記基材と前記光回折構造の間、もしくは前記光回折構造上に、透明な赤外線吸収性層が積層してあり、かつ前記赤外線吸収性層には、変色して可視可能となるとともに透明性を維持している区域からなる記録が形成され得ることを特徴とする情報記録体。
【請求項２】
前記基材と前記光回折構造との間には、さらに別の情報が記録されていることを特徴とする請求項１記載の情報記録体。
【請求項３】
前記基材が携帯可能なカードサイズであることを特徴とする請求項１または２記載の情報記録体。
【請求項４】
透明基材シート上に、請求項１記載の透明光反射性層および請求項１記載の光回折構造層とからなる請求項１記載の光回折構造が積層されており、前記透明基材シートと前記光回折構造の間、もしくは前記光回折構造上に、請求項１記載の赤外線吸収性層が積層されており、前記透明基材シートの前記光回折構造を有する側とは反対側か、もしくは前記光回折構造の前記透明基材シートとは反対側に、接着剤層が積層されていることを特徴とする光回折構造貼付用シート。
【請求項５】
剥離性基材シートの剥離性面上に、請求項１記載の透明光反射性層および請求項１記載の光回折構造層とからなる請求項１記載の光回折構造が積層されており、
前記光回折構造の前記剥離性基材シート側、もしくは前記光回折構造上に、請求項１記載の赤外線吸収性層が積層されて、さらに最上層に接着剤層が積層されていることを特徴とする光回折構造転写シート。
【請求項６】
請求項１記載の基材上に、請求項４記載の光回折構造貼付用シートを、請求項４記載の接着剤層側を前記基材に向けて積層し、その後、請求項４記載の赤外線吸収性層にレーザー光を照射することにより、前記赤外線吸収性層に変色して可視可能となるとともに透明性を維持している区域からなる記録を形成することを特徴とする情報記録体の製造方法。
【請求項７】
請求項４記載の光回折構造貼付用シートの赤外線吸収性層にレーザー光を照射することにより、前記赤外線吸収性層に変色して可視可能となるとともに透明性を維持している区域からなる記録を形成し、その後、前記記録形成済みの前記光回折構造貼付用シートを、請求項４記載の接着剤層側を請求項１記載の基材に向けて積層することを特徴とする情報記録体の製造方法。
【請求項８】
請求項１記載の基材上に、請求項５記載の光回折構造転写シートを用いて、前記光回折構造転写シートから請求項５記載の剥離性基材シートを除いた積層部分（以後、転写層と称す。）を、請求項５記載の接着剤層側を前記基材に向けて転写し、その後、前記転写された前記転写層中の赤外線吸収性層にレーザー光を照射することにより、前記赤外線吸収性層に変色して可視可能となるとともに透明性を維持している区域からなる記録を形成することを特徴とする情報記録体の製造方法。
【請求項９】
請求項５記載の光回折構造転写シートから請求項５記載の剥離性基材シートを除いた積層部分（転写層。）の赤外線吸収性層にレーザー光を照射することにより、前記赤外線吸収性層に変色して可視可能となるとともに透明性を維持している区域からなる記録を形成し、その後、前記記録形成済みの前記光回折構造転写シートを用いて、請求項５記載の接着剤層側を請求項１記載の基材に向けて、前記記録形成済みの前記積層部分を前記基材に転写することを特徴とする情報記録体の製造方法。
【発明の詳細な説明】
【０００１】
【発明の属する技術分野】
本発明は、透明タイプの光回折構造（代表的にはホログラム）を基材内もしくは基材上に有すると共に、その光回折構造とは別の透明層に、視認可能な情報を有した情報記録体に関するものである。
また、本発明は、情報記録体がカードであるもの、また、そのような情報記録体やカードを製造するのに用いる光回折構造貼付用シートおよび光回折構造転写シート、さらには、それら貼付用シートもしくは転写シートを使用して情報記録体を得る製造方法にも関するものである。
【０００２】
【従来の技術】
種々の情報を記録させた情報記録体の中には、証券や金券等のように、それらの情報記録体自身が金銭や商品との交換が可能なものや、それら自身は金銭や商品との交換は出来ないが、不正に使用されると経済的、その他の損失の大きい銀行カードやクレジットカード、あるいはパスポートのようなものがある。
いずれにおいても、偽物を本物と偽って造る「偽造」や、本物を入手し、表示内容等を不正に変更する等の「変造」により、不正な経済的利益が期待されるので、この種の不正は後を絶たない。
【０００３】
偽造や変造に対抗する措置の一つとして、シール状のホログラムを上記の情報記録体に貼付することが行なわれている。この理由は、ホログラムの模様が精緻であり、製造に高度な技術を要する事からである。通常、ホログラムは、切手サイズ程度の小型のホログラムシールとして使用されている。
【０００４】
例えば、剥離性基材シート上に、紫外線硬化性樹脂で形成された保護層、必要に応じプライマー層、光回折構造層（＝ホログラム層もしくは回折格子層）、反射層、および接着剤層等を順に積層した転写シートを用い、転写によりカード等の基材上に、上から下に向かって順に、保護層、必要に応じプライマー層、光回折構造層、光反射性層、および接着剤層とが積層した積層構造からなるホログラムシールが、適宜な基材上に適用される（特開平１０−１８７０４６号）。
【０００５】
このようなホログラムシールには、絵柄が回折格子により記録されていて、それ自身、非常に精緻であり、装置や製造条件に詳しくないと偽造が困難であるとの判断から広く利用されており、クレジットカードによく使用されている。
【０００６】
しかし、ホログラムシールの製造方法自体は知られているので、偽造の困難性はあるものの、偽造されることはあり得る。
また、ホログラムシールは、同じ会社の同じグレードのクレジットカードには共通に使用されていて、多数出回っている。従って、ホログラムシールが貼ってあることが真正品であることの証明になるのであれば、クレジットカードを入手して、貼ってあるホログラムシールを剥がし、不正に作成した、もしくは不正に入手した未使用のカード基材に貼ろうという考えが生じる。
【０００７】
そこで、一方では、ホログラムシールを剥がすと破壊されるような工夫もなされているが、他方、ホログラムシールの模様自体の複雑さを増す試みも行なわれており、特公平６−８５１０２号公報、および特公平６−９０５９０号公報には、ホログラムが持つ第１情報に加えて、別の第２情報を反射層への加工により持たせることが提案されている。同様な意図で、特開２０００−４７５５５号公報、および特開２０００−４７５５６号公報には、ホログラムの絵柄以外の絵柄、模様、文字、画像（例えば顔写真）、さらには機械読取り可能なバーコード、ＯＣＲ文字、ＯＭＲ等を、好ましくはパルスレーザーを用いて形成することが記載されている。
【０００８】
しかし、上記のいずれの技術においても、レーザー光を吸収しやすい金属薄膜への記録は可能であるものの、透明型のホログラムシールにおける、透明な反射層（ホログラム層とは光の屈折率の異なる層）には、レーザー光の吸収性がなく、記録ができないため、適用ができなかった。
また、金属薄膜を反射層とするホログラムシールは、必然的に下層を隠蔽するので、使える大きさや貼る位置が限られ、重要性の高い情報が記録された上に貼ると、大事な情報が見えなくなってしまい、下層の情報の真正性を保証する役割が果たせない。
【０００９】
【発明が解決しようとする課題】
本発明においては、レーザー光の照射による記録が可能で、その記録の結果、より複雑性が付与され、しかも透明型であるので、下層の透視性が確保されたホログラムシールのような光回折構造を提供することを課題とするものである。
【００１０】
【課題を解決する手段】
我々の検討によれば、ホログラム等の光回折構造における光反射性層を透明型のものとし、この層の近くに、透明な赤外線吸収性層を積層して用いることにより、赤外線吸収性層が変色して可視情報が記録されることが判明し、本発明に到った。
【００１１】
第１の発明は、少なくとも透明光反射性層および光回折構造層とからなる光回折構造が、基材内に前記基材上から観察可能に埋め込まれて積層されているか、もしくは前記基材上に積層されており、前記基材と前記光回折構造の間、もしくは前記光回折構造上に、透明な赤外線吸収性層が積層してあり、かつ前記赤外線吸収性層には、変色して可視可能となるとともに透明性を維持している区域からなる記録が形成され得ることを特徴とする情報記録体に関するものである。
第２の発明は、第１の発明において、前記基材と前記光回折構造との間には、さらに別の情報が記録されていることを特徴とする情報記録体に関するものである。第３の発明は、第１または第２の発明において、前記基材が携帯可能なカードサイズであることを特徴とする情報記録体に関するものである。第４の発明は、透明基材シート上に、請求項１記載の透明光反射性層および請求項１記載の光回折構造層とからなる請求項１記載の光回折構造が積層されており、前記透明基材シートと前記光回折構造の間、もしくは前記光回折構造上に、請求項１記載の赤外線吸収性層が積層されており、前記透明基材シートの前記光回折構造を有する側とは反対側か、もしくは前記光回折構造の前記透明基材シートとは反対側に、接着剤層が積層されていることを特徴とする光回折構造貼付用シートに関するものである。第５の発明は、剥離性基材シートの剥離性面上に、少なくとも請求項１記載の透明光反射性層および請求項１記載の光回折構造層とからなる請求項１記載の光回折構造が積層されており、前記光回折構造の前記剥離性基材シート側、もしくは前記光回折構造上に、請求項１記載の赤外線吸収性層が積層されて、さらに最上層に接着剤層が積層されていることを特徴とする光回折構造転写シートに関するものである。第６の発明は、請求項１記載の基材上に、請求項４記載の光回折構造貼付用シートを、請求項４記載の接着剤層側を前記基材に向けて積層し、その後、請求項４記載の赤外線吸収性層にレーザー光を照射することにより、前記赤外線吸収性層に変色して可視可能となるとともに透明性を維持している区域からなる記録を形成することを特徴とする情報記録体の製造方法に関するものである。第７の発明は、請求項４記載の光回折構造貼付用シートの赤外線吸収性層にレーザー光を照射することにより、前記赤外線吸収性層に変色して可視可能となるとともに透明性を維持している区域からなる記録を形成し、その後、前記記録形成済みの前記光回折構造貼付用シートを、請求項４記載の接着剤層側を請求項１記載の基材に向けて積層することを特徴とする情報記録体の製造方法に関するものである。第８の発明は、請求項１記載の基材上に、請求項５記載の光回折構造転写シートを用いて、前記光回折構造転写シートから請求項５記載の剥離性基材シートを除いた積層部分（以後、転写層と称す。）を、請求項５記載の接着剤層側を基材に向けて転写し、その後、前記転写された前記転写層中の赤外線吸収性層にレーザー光を照射することにより、前記赤外線吸収性層に変色して可視可能となるとともに透明性を維持している区域からなる記録を形成することを特徴とする情報記録体の製造方法に関するものである。第９の発明は、請求項５記載の光回折構造転写シートのから請求項５記載の剥離性基材シートを除いた積層部分（転写層。）の赤外線吸収性層にレーザー光を照射することにより、前記赤外線吸収性層に変色して可視可能となるとともに透明性を維持している区域からなる記録を形成し、その後、前記記録形成済みの前記光回折構造転写シートを用いて、請求項５記載の接着剤層側を請求項１記載の基材に向けて、前記記録形成済みの前記積層部分を前記基材に転写することを特徴とする情報記録体の製造方法に関するものである。
【００１２】
【発明の実施の形態】
本発明の情報記録体を、銀行カードやクレジットカードのようなカードに適用した情報記録カードを例に説明する。なお、本発明は、銀行カードやクレジットカードに限定されるものではなく、また、光回折構造は、その代表であるホログラムを使った例で説明するが、ホログラムに限定されるものではない。
この明細書中でカードとは、工業的ならびに商業的に取り決められた、５４ｍｍ×８６ｍｍ程度の携帯可能なサイズを有し、身分証明（＝ＩＤ）等、何らかの証明機能を果たすための情報を有するものを指す。
【００１３】
図１において、情報記録カード１は、クレジットカードの例であり、基材２上に、カードの名称、有効期限の項目等の文字のほか、カードの種類ごとに決められた図案等の適宜な印刷３、カード一枚毎に固有な情報、即ち、一の基材毎に固有な情報であるカード番号、およびカード保持者の氏名等を示し、エンボス加工により浮き出して形成されたエンボス文字４（有効期限自体もエンボス文字４で形成される。）、および磁気記録層５（見えないよう隠蔽層で隠蔽してあることも多い。）が形成されたもので、かつ、この情報記録カード１が真正品であることを保証し、偽造防止のために貼付されたホログラムシール６を有するものである。
【００１４】
印刷３、エンボス文字４、および磁気記録層５は、クレジットカードの場合、備わっているのが普通である。これらすべてを揃える必要はないが、現在のカードの機能を考えたとき、最小限として磁気記録層５を備えているべきである。勿論、磁気記録層５に替えてＩＣモジュール、または／および光記録層を備えていてもよく、磁気記録層、ＩＣモジュール、光記録層のうちの二者、もしくは三者を有していてもよい。
【００１５】
同じクレジット会社から、多種類発行されているカードどうしの区別のためのカードの名称等のロゴや絵柄も、磁気記録層やＩＣモジュールにくらべれば優先度は低いが、実用上は備えているべきであり、さらにクレジットカード用途であれば、実際に使用されることのあるエンボス文字を備えているべきである。
【００１６】
図１に示す情報記録カード１のホログラムシールの積層状態を示すため、左右方向の線Ａ−Ａで切断した断面を図２に示す。
図２（ａ）における情報記録カード１には、そのカード基材２上にホログラムシール６が積層されており、半ば出来上がったカードの表面に、転写によりホログラムシール６を適用して製造した場合の形態である。
他方、図２（ｂ）における情報記録カード１には、カード基材２の最上層としてオーバーシートと呼ばれる透明シート２ａを有しており、その下に、コアシート２ｂが積層されており、ホログラムシール６は、コアシート２ｂとオーバーシート２ａとの間に挟まれて積層されている。この形態のものは、カード基材が出来上がる過程で、ホログラムシール６を、コアシート２ｂかオーバーシート２ａのいずれかに予め貼っておくか、あるいは、コアシート２ｂとオーバーシート２ａを貼る際に、ホログラムシール６を介在させるかによって、ホログラムシールを適用する。
【００１７】
なお、実際には、図２（ａ）に示すような場合でも、カード基材２は、上から順に、オーバーシート、二枚のコアシート、およびオーバーシートの合計４枚のシートの積層体とすることが多く、図２（ｂ）に示すような場合でも、コアシート２ｂの下に、もう一枚のコアシート、および、さらにその下にもう一枚のオーバーシートを積層して、合計４枚のシートの積層体とすることが普通である。
【００１８】
なお、ホログラムシール６は、情報記録カードに使用することを考えると、全体としての厚さが８μｍ以下に形成されることが好ましく、６μｍ以下が更に好ましい。
【００１９】
ところで、本発明におけるホログラムシール６は、言わば、透明型のホログラムに赤外線吸収性層が積層されたものである。図３（ａ）〜（ｄ）は、いずれもホログラムシール６の主要部分を示す図で、例えば、図３（ａ）に示すものは、上から、ホログラムの凹凸が下面に形成されたホログラム層６５、ホログラム層６５のホログラムの凹凸に沿って形成された透明光反射性層６６、透明な赤外線吸収性層６７、および接着剤層６８の各層が順に積層されたものであり、透明な赤外線吸収性層６７には変色等の変化により、可視可能となるとともに透明性を維持している区域からなる記録６７ａが形成されたものである。
【００２０】
ホログラムシール６においては、ホログラム層６５の凹凸のある面に、透明光反射性層６６が積層されている必要があるが、いずれの層が観察側でも奥側でもよく、また、透明な赤外線吸収層６７は、ホログラム層６５と透明光反射性層６６との積層体よりも観察側にあっても奥側にあってもよいので、図３（ｂ）〜（ｄ）に示すようなバリエーションが可能である。なお、接着剤層６８は、被着体との接着の必要上、最も下層に積層してある。
【００２１】
図３（ｂ）に示すものにおいては、図３（ａ）のものの透明な赤外線吸収性層６７を、ホログラム層６５の上側に移動したものに相当する。図３（ｃ）および（ｄ）に示すものにおいては、ホログラム層６５と透明光反射性層６６とが、図３（ａ）および（ｂ）に示すものとは逆順で、上から透明反射性層６７とホログラム層６６とが順に積層された積層体に対し、図３（ｃ）に示すように、これらの積層体の観察側に透明な赤外線吸収性層６７が積層されたもの、および、これらの積層体の奥側に透明な赤外線吸収性層６７が積層されたものとがある。図３（ｂ）〜（ｄ）に示すいずれにおいても、透明な赤外線吸収性層（以後、単に、「赤外線吸収性層」と称す。）６７には変色等の変化により、可視可能となるとともに透明性を維持している区域からなる記録（以後、赤外線吸収性層を対象とする同様の記録を、単に、「記録」と略す。）６７ａが形成されている。
【００２２】
なお、赤外線吸収性層６７は、図３（ａ）〜（ｄ）に示した例では、ホログラム層６５か、もしくは透明光反射性層６６に直接、積層されているように説明したが、観察側から順にホログラム層６５と透明光反射性層６６が積層された積層体Ａ、もしくは観察側から順に透明反射性層６７とホログラム層６６とが積層された積層体Ｂと直接重なっていなくてもよく、接着性の改善等の目的で、これら積層体ＡもしくはＢとの間に他の層が介在していてもよい。
【００２３】
また、赤外線吸収性層６７は、別の層として形成しなくても、接着剤層６８を赤外線吸収性とすることにより、接着剤層６８を赤外線吸収性層と兼ねることもできる。以下において、赤外線吸収性層の利用による記録に関する説明は、赤外線吸収性層と兼ねた接着剤層にも適用される。
【００２４】
図４（ａ）は、本発明を特にホログラムシール６に適用した例を示すものである。図４（ａ）において、縦長の長方形のホログラムシール６は、周囲の枠線で囲まれた領域全体にホログラム画像７（ホログラム画像そのものは図示せず。）が形成されており、中央やや上寄りの部分は、赤外線吸収性層の上または下に別の記録が形成された領域８となっている。
【００２５】
また、図４（ａ）のホログラムシール６の下部には、情報記録カード１の一つの基材２毎に固有な情報と関連付けられた情報９が、ホログラムシール６の赤外線吸収性層の利用により記録形成されている。情報９は、図示の例では、基材２にエンボス文字４で表現されているクレジットカードの番号、およびカード保持者の氏名と同じである。
さらにホログラムシール６の右辺上方には、ホログラムシール６を製造する際の一連番号、即ち、一つのホログラムシールに固有な情報１０が、ホログラムシール６の赤外線吸収性層の利用により記録形成されている。
【００２６】
図４（ｂ）は、本発明を、ホログラムシール６にではなく、クレジットカードの裏面や銀行カードの裏面等に設けられることの多いサインパネルに適用したホログラムサインパネルの例を示すものである。従って、一つの情報記録カード１において、図４（ａ）のものと、図４（ｂ）のものとを、情報記録カード１の表裏のそれぞれに積層してもよい。
図４（ｂ）において、横長のホログラムサインパネル１１は、基本的な構造は、図４（ａ）に示すホログラムシールと同様で、その周囲の枠線で囲まれた領域全体には、やはりホログラム画像１２（ホログラム画像そのものは図示せず。）が形成されているが、枠内に、カード保持者自身の署名１３が、ホログラムシール６の赤外線吸収性層の利用により記録形成されている点が相違している。
【００２７】
銀行カードやクレジットカード等において、上記の署名１３が、このサインパネル１１にのみ形成されていれば、署名１３の性格は、一つのホログラムシールに固有な情報であるが、カード上に、手書きの署名がなされた、さらに別のサインパネルがあれば、ホログラムシール６の赤外線吸収性層の利用により記録形成された上記の署名１３は、情報記録カード１の一つの基材２毎に固有な情報と関連付けられた情報であると言える。
【００２８】
上記において、赤外線吸収性層への情報の記録の形成は、１）赤外線吸収性層を部分的に熱的、化学的、機械的な方法で除去する、２）赤外線吸収性層を部分的に変形させる、４）赤外線吸収性層を部分的に色変化させる、３）赤外線吸収性層の構造を部分的に、熱的に相変化させる、５）赤外線吸収性層の偏光特性を部分的に変える（光磁気的方法）、６）部分的なマスクを介して金属蒸着等を行なって赤外線吸収性層を部分的に形成する、もしくは７）赤外線吸収性層の材質を部分的に置換させる方法によって行なうことができる。赤外線吸収性層の変化により情報を記録するには、上記１）〜７）のいずれによってもよいが、少ない工程数で記録が行なえ、視覚的な変化を生じさせる熱的な方法を採ることが好ましい。
【００２９】
熱的な記録方法としては、サーマルヘッドを用いる方法、赤外線フラッシュ露光、レーザー光を用いる方法があり得る。中でもレーザー光は、エネルギー効率もよく、走査も可能なために優れており、中でも、レーザー光として、パルスレーザー光を用いると、ごく僅かな時間にのみ高出力が得られるため、基材や他の層への悪影響がなく、好ましい。特にレーザー光を使う記録方式においては、一例として１０μｍピッチの網点や万線の形成が可能であり、非常に精緻な画像を形成することができ、線画のみならず、網点による濃淡画像（＝階調画像）も形成できるので、顔写真も精度良く作成できる利点がある。また、レーザー光を使う記録方式においては、レーザー光照射部分は、比較的淡い着色状態（例えば、黄色）になるので、照射により変色した部分も、下層の視認性を妨げない利点がある。
【００３０】
上記においてパルスレーザー光としては、ＣＷのレーザー光（連続光）を外部変調器でその出力を制御する方法、もしくはＱスイッチをレーザー共振器内に挿入し、Ｑスイッチのスイッチングにより、レーザー媒質に蓄積されたエネルギーを瞬時に出力させる方法とがある。
連続光のレーザー光としては、アルゴンレーザー、Ｈｅ−Ｎｅレーザー、ＹＡＧレーザー、半導体レーザー等があり、外部変調器としては、メカニカルシャッター、Ａ／Ｏ変調素子もしくはＥ／Ｏ変調素子等をＱスイッチとじて挿入し、共振器のＱ値をコントロールすることにより、数十ナノ秒〜数百ナノ秒の時間幅のパルス光を発生させることができる。
【００３１】
上記１）〜７）に示したような、赤外線吸収性層の変化により記録する情報は、ホログラムのように光波の振幅および位相に関して記録／再生されるものではなく、光波の振幅および／または波長のみに関して記録／再生されるものである。
【００３２】
この、赤外線吸収性層の変化により記録する情報としては、例えば、前記したクレジットカードのカード番号、もしくは氏名等の属性番号、商品券、もしくはギフト券における券の番号等がある。これらの番号の情報は、通常、カード基材にも記録されていて、一つのカード基材毎に固有な情報であるので、その限りにおいて、カード基材毎に固有な情報と関連付けられた情報であることが好ましい。
なお、「関連付けられた」とは、必ずしも、同じ番号である事を指すものではなく、適宜な変換、暗号化等により、見た目には異なる数字や文字で表現することをも含み、要は、１：１に対応していればよい。
【００３３】
赤外線吸収性層の変化により記録する情報としては、上記した以外に、顔写真、指紋、もしくは署名等の属性データ、あるいは、製造日、製造場所、製造ロット番号等の製造データがあり、これらのデータは、カード基材とホログラムシールの両方に記録されれば、一つのカード基材毎に固有な情報と関連付けられた情報となるが、ホログラムシールにのみ記録されるときは、一つの光回折構造（この場合はホログラム）毎に固有な情報となる。なお、当然ながら、赤外線吸収性層の変化により記録する情報としては、必ずしもセキュリティを要しない会社名やカード名、あるいはその他の情報であってもよい。
【００３４】
いずれの種類の情報であっても、数字や文字の情報は、通常の形態であって、視認可能なものとして記録するほか、バーコードのような機械読み取り用の形態、ＯＣＲ文字、もしくはＯＭＲ文字等の人間も機械も読取り可能な形態のものとして記録してもよい。また、記録はＯＮ−ＯＦＦ的に記録された情報のみならず、濃淡の階調で記録された情報であってもよい。
【００３５】
図４において例示したように、二種類の情報、即ち、一つのカード基材毎に固有な情報と関連付けられた情報、および一つの光回折構造毎に固有な情報とは、本発明においては、いずれか一方の種類の情報のみを記録しても、あるいは、両方を記録してもよいが、いずれか一方の種類の情報のみを記録する場合には、前者の、一つのカード基材毎に固有な情報と関連付けられた情報を記録する方が、より高いセキュリティを与える。
【００３６】
次に、図５（ａ）および（ｂ）を引用して、実際に実施される形に近い情報記録カードを説明する。
図５（ａ）に示す情報記録カード１は、図２（ａ）に示した情報記録カード１に対応しており、カード基材２上に、ホログラムシール６が積層されており、ホログラムシール６は、上側から剥離層６２、下面にホログラムの凹凸を有するホログラム層（光回折構造層）６５、透明光反射性層６６、赤外線吸収性層６７、および接着剤層６８とが順次積層した構造を有し、赤外線吸収性層６７に変色等の変化による記録６７ａを有している。
【００３７】
図５（ｂ）に示す情報記録カード１は、図２（ｂ）に示した情報記録カード１に対応しており、カード基材がコアシート２ｂとオーバーシート２ａとからなっており、図５（ａ）におけるのと同様、上側から剥離層６２、下面にホログラムの凹凸を有するホログラム層（光回折構造層の一つ）６５、透明光反射性層６６、赤外線吸収性層６７、および接着剤層６８とが順次積層した構造を有し、赤外線吸収性層６７に変色等の変化による記録６７ａを有するホログラムシール６が、コアシート２ｂとオーバーシート２ａとの間に積層されているものである。
【００３８】
なお、実際には、前に述べたように、カード基材は、上から順に、オーバーシート、二枚のコアシート、およびオーバーシートの合計４枚のシートの積層体となっていることが多い。
また、図５（ａ）および図５（ｂ）において示すホログラムシール６は、代表例であり、図３（ａ）〜図３（ｄ）を引用して説明したような他の構造のものと置き換えることができる。
【００３９】
なお、ホログラムシール６内には、さらに別の層を形成して、別の情報を記録して、さらに偽造・変造の困難性を増すことができる。例えば、染料受容性の層を形成しておき、昇華性染料が移行してできた染料画像、もしくは顔料およびバインダ樹脂が付着してできた顔料画像が形成され得る。
【００４０】
上記した各々の層について、内容を説明する。
剥離層６２は、ホログラムシール６を転写で積層形成するときに、転写後の最上層に積層されているものであって、もともとは、転写に使用する転写シートの基材シートとホログラムシール６とを必要な接着力で接着させ、かつ、転写時には、基材シートとホログラムシール６とを安定的に剥離させるためのものである。（図６（ａ）参照。）ただし、剥離層６２は、転写の際に、転写シートの基材シートに付着したままの場合もある。
【００４１】
剥離層６２を構成する素材としては、アクリル骨格樹脂、塩化ビニル／酢酸ビニル共重合体、もしくは酢酸ビニル樹脂と、熱硬化型アクリル樹脂、メラミン樹脂、ニトロセルロース樹脂もしくはポリエチレンワックス等の混合物が好ましく、特に、アクリル骨格樹脂を主成分とすることがより好ましい。
また、剥離層６２と基材シートとの密着力をあげる等の調整を行なう意味で、ポリエステル樹脂をさらに配合してもよく、剥離性の向上の意味では、ワックスもしくはシリコーン樹脂を添加してもよい。
剥離層６２の形成は、上記の樹脂を適当な溶剤に溶解または分散させて、剥離層形成用塗料組成物もしくはインキ組成物とし、グラビア印刷法、スクリーン印刷法、もしくはロールコーティング、例えば、グラビアロールを用いたリバースコーティング等の印刷手段もしくは塗付手段により基材シートを構成するプラスチックフィルム上に印刷もしくは塗布して乾燥させることにより行なう事ができる。剥離層６２は、乾燥後の厚みで０．１〜１０μｍ程度である。
【００４２】
剥離層６２と、ホログラム層６５および透明光反射性層６６との間には、剥離プライマー層６３、および保護層６４が介在していてもよい。これらの剥離層６２、剥離プライマー層６３、および保護層６４は、各々の名目上の機能を果たすのに加え、赤外線吸収性であってもよく、その場合、下層に赤外線吸収性層を別途に形成する必要はない。
【００４３】
剥離プライマー層６３は、剥離層と下層との接着力を確保するためのもので、補助的なものであり、省くこともある。
保護層６４は、ホログラムの耐久性、例えば、耐摩耗性、耐溶剤性、もしくは耐汚染性等を向上させるためのもので、耐久性の要求度が高いときには、熱硬化性樹脂や電離放射線硬化性樹脂を用いて塗付等により設け、加熱もしくは電離放射線の照射により硬化させて形成する。
【００４４】
ホログラム層６５は、合成樹脂の層にホログラムの凹凸が形成されたものである。光回折構造の代表例であるホログラムとしては、平面ホログラム、体積ホログラムともに使用でき、具体例としては、レリーフホログラム、リップマンホログラム、フルネルホログラム、フラウンホーファホログラム、レンズレスフーリエ変換ホログラム、レーザー再生ホログラム（イメージホログラムなど）、白色光再生ホログラム（レインボーホログラムなど）、カラーホログラム、コンピュータホログラム、ホログラムディスプレイ、マルチプレックスホログラム、ホログラフィックステレオグラム、ホログラフィック回折格子などが挙げられる。
【００４５】
ホログラム層６５を構成する合成樹脂としては、ポリ塩化ビニル、アクリル樹脂（例、ＰＭＭＡ）、ポリスチレン、ポリカーボネートなどの熱可塑性樹脂、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレートなどの熱硬化性樹脂をそれぞれ単独、或いは上記熱可塑性樹脂と熱硬化性樹脂とを混合して使用することができ、更には、ラジカル重合性不飽和基を有する熱成形性物質、或いは、これらにラジカル重合性不飽和単量体を加え電離放射線硬化性としたものなどを使用することができる。このほか、銀塩、重クロム酸ゼラチン、サーモプラスチック、ジアゾ系感光材料、フォトレジスト、強誘電体、フォトクロミックス材料、サーモクロミックス材料、カルコゲンガラスなどの感光材料なども使用できる。
【００４６】
上記の樹脂の層へのホログラムの形成は、上記の材料を用いて、従来既知の方法によって形成することができる。例えば、回折格子やホログラムの干渉縞を表面凹凸のレリーフとして記録する場合には、回折格子や干渉縞が凹凸の形で記録された原版をプレス型として用い、上記樹脂層上に前記原版を重ねて加熱ロールなどの適宜手段により、両者を加熱圧着することにより、原版の凹凸模様を複製することができる。また、フォトポリマーを用いる場合は、前記積層シートの保護層上に、フォトポリマーを同様にコーティングした後、前記原版を重ねてレーザー光を照射することにより複製することができる。
【００４７】
このように、表面凹凸のレリーフとして回折格子やホログラムの干渉縞を光回折構造層の表面に記録すると、得られた光回折構造の凹凸を用いての複製が可能で、しかも、そのような複製は量産性があり、コストを低くできる点で特に好ましい。
なお、ホログラム層の膜厚は０．１〜６μｍの範囲が好ましく、１〜４μｍの範囲が更に好ましい。
【００４８】
上記のようにホログラム層６５の表面に凹凸のレリーフとして回折格子やホログラムの干渉縞を記録した場合には、その回折効率を高めるために、光反射性層６６をレリーフ面に形成することが好ましい。
【００４９】
透明光反射性層６６としては、アルミニウム等の金属薄膜からなる不透明なもの、または、透明なものとがあるが、本発明においては、下層の視認性を確保する意味で、透過性を有することが必要であり、透明薄膜を用いることが望ましい。
【００５０】
具体的な透明光反射性層６６としては、ホログラム層６５とは光の屈折率の異なる物質からなる連続薄膜を使用する。連続薄膜の膜厚は、薄膜を形成する材料の透明領域であればよいが、通常は１００〜１０００Åが好ましい。連続薄膜をレリーフ面に形成する方法としては、真空蒸着法、スパッタリング法、イオンプレーティング法などの薄膜形成法が挙げられる。連続薄膜は、その屈折率が光回折構造層６４より大きくても小さくてもよいが、屈折率の差が０．３以上あることが好ましく、差が０．５以上、更には１．０以上あることがより好ましい。
【００５１】
ホログラム層６５より光の屈折率が大きい連続薄膜としては、ＺｎＳ、ＴｉＯ2、Ａｌ2 Ｏ3 、Ｓｂ2 Ｓ3 、ＳｉＯ、ＴｉＯ、ＳｉＯ2、Ｃｒ2 Ｏ3などの金属酸化物もしく金属硫化物が挙げられる。
また、ホログラム層６５より光の屈折率が小さい連続薄膜としては、ＬｉＦ、ＭｇＦ2 、ＡｌＦ3 などが挙げられる。
これらの薄膜の厚みは、５〜５０ｎｍが好ましく、より好ましくは１０〜４０ｎｍである。
【００５２】
なお、金属薄膜でも、厚さが２００Å以下の場合には、光の透過率が比較的小さいため、透明でありながら光反射性層として使用することができる。
Ｃｒ、Ｆｅ、Ｃｏ、Ｎｉ、Ｃｕ、Ａｇ、Ａｕ、Ｇｅ、Ａｌ、Ｍｇ、Ｓｂ、Ｐｂ、Ｃｄ、Ｂｉ、Ｓｎ、Ｓｅ、Ｉｎ、Ｇａ、もしくはＲｂ等の金属、またはそれらの酸化物、もしくはそれらの窒化物を単独、もしくは組合わせて、形成するが、中でも、Ａｌ、Ｃｒ、Ｎｉ、Ａｇ、もしくはＡｕ等からなる薄膜が特に好ましい。
【００５３】
更に、ホログラム層６５とは光の屈折率の異なる透明な合成樹脂、例えば、ポリテトラフルオロエチレン、ポリクロロトリフルオロエチレン、ポリ酢酸ビニル、ポリエチレン、ポリプロピレン、ポリメチルメタクリレートの層を透明光反射性層６６として用いることもできる。
【００５４】
赤外線吸収性層６７は、染料もしくは顔料で赤外線吸収性のもの、または遷移金属化合物もしくは遷移金属錯体で赤外線吸収性のもの等の赤外線吸収性物質が、適宜な合成樹脂バインダ中に溶解もしくは分散したもので構成される。
【００５５】
例えば、ポリメチン系（例；シアニン色素）、フタロシアニン系、ナフタロシアニン系、ナフトキノン系、アントラキノン系、ジチオール系、もしくはトリフェニルメタン系、アミニウム系、ジインモニウム系等の染料のうち赤外線吸収性のものを使用することができる。
【００５６】
具体的には、フタロシアニン系、もしくはナフタロシアニン系のものとして、（株）日本触媒製のＴＸ−３０４Ａ、ＴＸ−３０５Ａ等がある。また、特開平８−６０００８号に開示された、１，４−ジ−イソペントキシ−２，３−ジシアノフェノチアジン、または１，４−ジ−イソペントキシ−２，３−ジシアノ−１０−エチルフェノチアジンと金属誘導体との反応生成物として得られるフタロシアニン化合物、特開平９−１７６５０１号に開示された、Ｃ．Ｉ．ピグメントグリーン（フタロシアニングリーン）等と、２−（ｎ−オクチルアミノ）エタンチオール、もしくは２アミノエタンチオール等のエタンチオール誘導体との反応生成物として得られるもの、もしくは特開平９−２６３７１７号に開示されたナフタロシアニン化合物等がある。
【００５７】
スクアリリウム系のものとして、（株）日本感光色素研究所製のＮＫ−２７７２がある。
【００５８】
アミニウム系のものとして、特開平７−７０４９６号に開示されたＮ，Ｎ，Ｎ’，Ｎ’−テトラキス（ｐ−ジアルキルアミノフェニル）−ｐ−フェニレンジアミニウム塩類がある。
【００５９】
染料として入手できるものでは、日本化薬製のカヤソープＣＹ−９、ＩＲ−８２０、バイエル社製のＦ２ＧＳ、ヘキスト社製のＢｒａｕｎ  ＧＧＬ  Ｓｔａｂ、Ｂｒａｕｎ  ＲＧ  Ｓｔａｂ、ＲＯＴ  ＧＧＦ  Ｓｔａｂ、Ｂｌａｕ  ＦＧ  Ｓｔａｂ、Ｂｌａｕ  Ｒ  Ｓｔａｂ、Ｂｌａｕ  ３Ｒ  Ｓｔａｂ、Ｇｒｕｎ  ＢＳｔａｂ、Ｏｌｉｖ  ＨＧ  Ｓｔａｂ、Ｇｒａｕ  ＢＳ  Ｓｔａｂ、もしくはＳｃｈｗａｒｚ ＣＬ  Ｓｔａｂ、 住友化学製のＧｒｅｅｎ  Ｇ、ＯＰＴＯＧＥＮ  ＮＩＲ−７６０Ｓ、ＯＰＴＯＧＥＮ  ＮＩＲ−８１０、ＯＰＴＯＧＥＮ  ＮＩＲ−８３０、ＯＰＴＯＧＥＮ  ＮＩＲ−８４０Ｓ、ＯＰＴＯＧＥＮ  ＮＩＲ−９８０、ＯＰＴＯＧＥＮ  ＤＩＲ−１００等が挙げられる。
【００６０】
チオウレア構造（−ＮＨ−（Ｃ＝Ｓ）−ＮＨ−）を分子中に２つ有する次のようなビスチオウレア化合物がある。
特開平８−１０９３６５号に記載された、Ｒ−ＮＨ−（Ｃ＝Ｓ）−ＮＨ−Ｐｈ（Ｘｎ）−ＮＨ−（Ｃ＝Ｓ）−ＮＨ−Ｒの構造のもの。ただし、Ｒは炭素数１〜１８のアルキル基、シクロヘキシル基、アリル基、置換もしくは未置換の炭素数６〜３０のアリール基、置換もしくは未置換の炭素数２〜２０のアルコキシカルボニル基、炭素数２〜２０の１置換アミノ基、または置換もしくは未置換の炭素数５〜２０のピリジル基であり、Ｘは炭素数１〜４個の低級アルキル基、炭素数１〜４の低級アルコキシ基、ニトロ基、ハロゲン原子、もしくは水素原子である。
【００６１】
特開平８−１２７７６３号に開示された、Ｒ−ＮＨ−（Ｃ＝Ｓ）−ＮＨ−Ａ−ＮＨ−（Ｃ＝Ｓ）−ＮＨ−Ｒの構造のもので、Ａは置換もしくは未置換のベンゼン環を３個有する２価の基であるもの。ただし、Ｒは炭素数１〜１８のアルキル基、シクロヘキシル基、アリル基、置換もしくは未置換の炭素数６〜３０のアリール基、置換もしくは未置換の炭素数６〜３０のアラルキル基、炭素数１〜１５のアシル基、置換もしくは未置換の炭素数２〜２０のアルコキシカルボニル基、炭素数２〜２０の１置換アミノ基である。
【００６２】
特開平８−１２７７６４号に開示された、Ｒａ−ＮＨ−（Ｃ＝Ｓ）−ＮＨ−Ａ−ＮＨ−（Ｃ＝Ｓ）−ＮＨ−Ｒａの構造のもの。ただし、Ｒａは、炭素数１〜１８のアルキル基、シクロヘキシル基、アリル基、置換もしくは未置換の炭素数６〜３０のアリール基、置換もしくは未置換の炭素数６〜３０のアラルキル基、置換もしくは未置換の炭素数２〜２０のアルコキシカルボニル基、炭素数２〜２０の１置換アミノ基であり、また、Ａは、ビフェニルであって、各々のベンゼン環は、炭素数１〜４の低級アルキル基、炭素数１〜４の低級アルコキシ基、ハロゲン原子、スルホン酸基、もしくは水酸基で置換されていてもよい。
【００６３】
あるいは、鉄、銅、クロム、コバルト、もしくはニッケル等の遷移金属の化合物、もしくはそれら遷移金属の錯体を使用することができる。
【００６４】
遷移金属の化合物としては、特開２０００−１０５９号に記載された金属酸化物、具体的には、チタンブラック、黒色酸化鉄（Ｆｅ3Ｏ4）、複合酸化物（ＣｕＯ−Ｃｒ2Ｏ3、ＣｕＯ−Ｆｅ2Ｏ3−Ｍｎ2Ｏ3、ＣｕＯ−Ｆｅ2Ｏ3−Ｃｒ2Ｏ3）等が挙げられる。これらの金属酸化物顔料は２種以上を混合して使用してもよい。
また、近赤外線吸収材料の金属酸化物顔料として、鉄とチタンの複合酸化物であるイルメナイトや、鉄と銅の複合酸化物等の金属複合酸化物を使用することができる。
【００６５】
また、遷移金属の化合物としては、特開平９−２０８９１８号に開示された、リン酸エステルもしくはホスホン酸エステルと、２価の銅イオン、または、酸化スズおよび／もしくは酸化インジウムとの組合わせからなるものがある。
リン酸エステルは、ＰＯ（ＯＨ）n（ＯＲ1）3-nで表されるもので、ただし、Ｒ1は、炭素数が１〜２０のアルキル基、またはＣＨ2＝ＣＸＣＯＯ（Ｃ2Ｈ4Ｏ）m−、ただし、Ｘは、水素原子もしくはメチル基であり、添え字ｍは０〜５の整数であり、ｎは１もしくは２である。
また、ホスホン酸エステルは、ＰＯＲ2（ＯＨ）（ＯＲ3）で表されるもので、Ｒ2およびＲ3は、それぞれ炭素数が１〜２０のアルキル基であり、互いに、同じでも違っていてもよい。
【００６６】
遷移金属の化合物としては、特開平８−７３６５３号に開示された、硫化第２銅とチオウレア誘導体との組合わせもある。
【００６７】
金属錯体系のものとしては、三井東圧染料社製のＳＩＲ−１５９、特公昭６０−２１２９４号記載のチオールＮｉ錯体、もしくはミロリーブルー（鉄フェリシアン化錯体）がある。
【００６８】
特開平７−７０３６３号、特開平７−７０４４５号、特開平７−７０４８１号、特開平７−７０４８２号、もしくは特開平９−３２４１４４号に開示された、錫ドープ酸化インジウム粉末も使用できる。特に、カットオフ波長が１０００ｎｍ以下になるよう、不活性ガス中、４００℃〜８００℃程度の温度で、加熱処理したものが好ましい。
この他、カーボンブラックも使用できる。
【００６９】
これらの他、アズレニウム系、トリフェニルアミン系、トリスアゾ系、ジフェニルメタン系、キノン系、アゾ系、インモニウム系、もしくはジインモニウム系等が挙げられ、以上に例示した光吸収剤は、これらのうちから一種または二種以上を、赤外線吸収性層中に配合して使用することができる。
【００７０】
上記の赤外線吸収性物質を溶解、分散させる合成樹脂バインダとしては、例えば、ニトロセルロース、酢酸セルロース、酪酢酸セルロース、エチルセルロース、ポリアミド樹脂、塩化ゴム、環化ゴム、ポリアミド樹脂、ポリ塩化ビニル樹脂、塩化ビニル／酢酸ビニル共重合樹脂、エチレン／酢酸ビニル共重合樹脂、塩素化ポリプロピレン、アクリル樹脂、ポリウレタン樹脂、もしくはスチレン／マレイン樹脂等が例示できる。
【００７１】
上記した赤外線吸収剤の１種もしくは２種以上を用い、上記の合成樹脂バインダ、および溶剤等を用いて、溶解もしくは分散して赤外線吸収性層形成用組成物とし、得られた組成物を、グラビア印刷法、もしくはロールコーティング等の印刷手段もしくは塗付手段により印刷もしくは塗布して乾燥させることにより、赤外線吸収性層を形成する事ができる。
赤外線吸収性層６７中の赤外線吸収剤は、赤外線吸収性層の固形分中、０．１〜５質量％とすることが好ましく、下限未満では赤外線吸収が十分でなく、レーザー光の照射により記録の形成が行なえず、また上限を超えると、赤外線吸収性層は着色してしまい、赤外線吸収性層６７の下層の視認性を損なう上、塗料の粘度が上昇し、コーティング適性が悪くなる。
赤外線吸収性層６７は、乾燥後の厚みで０．１〜３μｍ程度が好ましい。
【００７２】
接着剤層６８は、具体的には、塩化ビニル系樹脂、酢酸ビニル系樹脂、塩化ビニル−酢酸ビニル共重合体樹脂、アクリル系樹脂、ポリエステル系樹脂、ポリウレタン系樹脂、ポリアミド系樹脂、ゴム変性物等のうちから適宜選択した素材から構成される。これらは単体、もしくは２種以上の混合系として用いることが出来、更に必要に応じてハードレジンや可塑剤、その他の添加剤を加えて使用することができ、透明性の高いものを選択することが好ましい。
接着剤層６８は転写シート上に設けておいた方が便利だが、転写の際に被着体または／および転写シートに塗って使用するのであれば、転写シートの構成から省くこともできる。
【００７３】
接着剤層６８の形成は、上記の樹脂を溶解もしくは分散した塗料組成物とし、ロールコーティング等の塗付手段により、塗付し、乾燥することにより行ない、必要な厚みとしては０．５〜６μｍが好ましく、より好ましくは１．５〜３μｍである。
なお、接着剤層６８と、各図で示した接着剤層６８の上層との接着力を向上させる目的で、公知の素材を用い、公知の塗付手法等により、アンカー層を形成してもよい。
【００７４】
以上のホログラムシール６の各層は、例えば２軸延伸ポリエチレンテレフタレート樹脂フィルムのような機械的強度のあるプラスチックフィルムからなる基材シート上に、公知の塗付方法等の積層方法によって順次形成して行く。プラスチックフィルムの厚みとしては、５〜２５０μｍ程度が好ましいが、転写や貼付を機械を用いて行ない、また、貼付や転写の際に加熱を伴なうこともあり得る上、過度な厚みを有すると、加熱の効率を低下させることがあるので、１０〜５０μｍ程度の厚みとすることがより好ましい。
図６（ａ）は、ホログラムシール６を転写シート型に形成したもので、基材シート６１の下面に剥離性層６２、必要に応じて設ける剥離プライマー層６３および保護層６４、ホログラム層６５、透明光反射性層６６、赤外線吸収性層６７、および接着剤層６８を順次積層して得たものである。
【００７５】
図６（ｂ）は、ホログラムシール６をラベル型としてもので、剥離層６２等を形成せずに、基材シート６１に、必要に応じてプライマー層６９を介し、ホログラム層６５、透明光反射性層６６、および赤外線吸収性層６６を強固に接着させ、さらに下層に接着剤層６８を積層して得たものである。
図６（ａ）および図６（ｂ）では、いずれにおいても、観察側から順にホログラム層６５と透明光反射性層６６が積層された積層体Ａで光回折構造を示したが、観察側から順に透明反射性層６７とホログラム層６６とが積層された積層体Ｂを用いることもでき、また、各々において、赤外線吸収性層６６を積層する位置は、図３（ａ）〜図３（ｄ）を引用して説明したのと同様、適宜、変更し得る。
【００７６】
なお、被着体に貼った後、もしくは転写後の表面の耐久性が要求される場合には、ホログラムシール６として、保護層６４を伴なったものを用いてもよい。
また、図６（ｂ）に示すようなラベル型のホログラムシール６においては、被、基材シート６１を光回折構造層よりも下側に積層してあってもよい。
【００７７】
ところで、図５（ａ）および（ｂ）に例示したような情報記録カードを得る際には、赤外線吸収性層への記録の形成は、赤外線吸収性層が形成された時点以降で、被着体への適用前に行なうことができるが、代表的には、ホログラムシールが完成した状態で行ない、その後、被着体に転写もしくは貼付により適用するとよい。
あるいは、先に、被着体上にホログラムシールを転写もしくは貼付により適用した後、被着体上に積層されたホログラムシール内の赤外線吸収性層に記録の形成を行なってもよい。
【００７８】
以上、および説明から明らかであるが、本発明において使用するホログラムシールは、赤外線吸収性層へも記録の形成後であっても、透明性が維持されるため、
被着体に貼っても、貼った位置におけるホログラムシールの下層の視認性を妨げないので、ホログラムシールを適用する位置上の制約が解消する上、下層に別の視覚情報を形成しておき、下層の視覚情報とマッチングした記録の形成をホログラムシールに行なうこともできるので、意匠面での制約の解消もできる利点がある。
【００７９】
以上の説明においては、カード、特にクレジットカードを念頭に説明してきたが、銀行カードや身分証明証、運転免許証、パスポート、もしくは会員証等の各種ＩＤカード、商品券、ギフト券、もしくは証券等、受験票、パスポート、公的機関が発行する各種資格の証明書等にも適用することができる。
また、情報記録体以外であっても貴金属、宝石等の宝飾品、時計（特に腕時計）、化粧品、家庭電気製品、衣料、皮革製や布製のバッグ等の袋物等、特に、偽号の対象となりやすい、著名ブランド製品等に、その商品が真正な物であることを証明する目的で、直接、その商品、もしくはその商品を収納した箱、包装袋等に貼付、もしくは転写して使用することができる。
【００８０】
【実施例】
（実施例）
ホログラム転写シートをまず準備した。
基材シートとして、厚み２５μｍのポリエチレンテレフタレート樹脂フィルムを準備し、下記の剥離性層形成用塗料組成物をグラビアロールコーティング法により塗布し、乾燥させて、厚み１．５μｍの剥離性層とした。
（剥離性層形成用塗料組成物）
・アクリル樹脂                                            ４０質量部
・ポリエステル樹脂                                          ２質量部
・メチルエチルケトン                                      ５０質量部
・トルエン                                                ５０質量部
【００８１】
次に、剥離性層上に、下記のホログラム形成用層形成用塗料組成物を塗布し、乾燥させて、厚みが２μｍのホログラム形成用樹脂層とした後、ホログラムの干渉縞を凹凸として形成した原版を用い、ホログラム形成用樹脂層に対し、エンボス加工を行なって、ホログラムの凹凸を転移させた。
（ホログラム層形成用塗料組成物）
・アクリル樹脂                                            ４０質量部
・メラミン樹脂                                            １０質量部
・シクロヘキサノン                                        ５０質量部
・メチルエチルケトン                                      ５０質量部
【００８２】
凹凸付与後、凹凸を有する側に、透明蒸着層として、厚み３０ｎｍのＴｉＯ2膜を真空蒸着法により形成した。
下記の赤外線吸収性アンカー層形成用塗料組成物、および接着剤層形成用塗料組成物を用い、厚み０．５μｍの赤外線吸収性アンカー層、および厚み２μｍの接着剤層を順次積層した。
（赤外線吸収性アンカー層形成用塗料組成物）
・アクリル樹脂                                          １００質量部
・赤外線吸収剤                                          ０．５質量部
（山本化成（株）製、フタロシアニン系化合物、ＹＫＲ−３０８０）
・メチルエチルケトン                                      ５０質量部
・トルエン                                                ５０質量部
（接着剤層形成用塗料組成物）
・塩化ビニル／酢酸ビニル共重合体                          ４０質量部
・メチルエチルケトン                                      ５０質量部
・トルエン                                                ５０質量部
【００８３】
上記で得られた基材シート／剥離性層／ホログラム層／透明反射層／赤外線吸収性アンカー層／接着剤層の各層からなる転写シートに対し、ＹＡＧレーザー光を用い、波長；１０６４ｎｍ、出力；５Ｗ、ビームスポットサイズ；５０μｍのレーザー光を対物レンズの位置を調整することにより、上記の赤外線吸収性アンカー層に集光させ、集光部において、赤外線吸収性層を変色させることにより、文字および画像の記録の形成を行なった。
【００８４】
別に、いずれもポリ塩化ビニル樹脂製で、２枚の白色のコアシート、およびその表裏に配置された各々１枚ずつの透明オーバーシートからなる４層の積層体からなるカード用基材の表面に、昇華転写プリンタを用い、文字、およびカード所有者の顔写真を出力した後、上記の転写シートの接着剤層側がカード基材を向くようにして重ね合せ、転写シート上の，剥離性層／ホログラム層／透明反射層／赤外線吸収性アンカー層／接着剤層の各層からなり、赤外線吸収性アンカー層に文字、画像の記録がなされたホログラムシールをカード基材上の顔写真の上に転写したところ、顔写真の視認性を妨げることなく、ホログラムシール上にも、文字、画像の記録がなされ、下層と重畳した意匠感と、製造の困難性を備えたカードを得た。
【００８５】
なお、上記において、レーザー光として、ピーク出力１０ＫＷ、時間幅０．２μ秒、ビーム径１００μｍに絞りこんだパルスレーザー光を使用しても、同様な結果を得た。
【００８６】
【発明の効果】
請求項１の発明によれば、視認可能な記録が形成されていながら、下層が透視可能な光回折構造を備えた情報記録体を提供できる。
請求項２の発明によれば、請求項１の発明の効果に加え、基材と光回折構造との間に記録された別の記録が透視できるので、その別の記録の位置による制約なしに適用された光回折構造を有するか、もしくは、その別の記録とのマッチングを図った光回折構造を有する情報記録体を提供できる。
請求項３の発明によれば、請求項１または２記載の発明の効果に加え、基材がカードサイズとされているので、カードの利便性をも有する情報記録体を提供できる。
請求項４の発明によれば、請求項１に記載されたような情報記録体を得るのに適した光回折構造貼付用シートを提供することができる。
請求項５の発明によれば、請求項１に記載されたような情報記録体を得るのに適した光回折構造転写シートを提供することができる。
請求項６の発明によれば、請求項４に記載された光回折構造貼付用シートを、予め情報記録体の基材に積層して準備しておき、請求項１に記載されたような情報記録体を、レーザー光の照射で完成させることができ、その都度、情報記録体を発行するのに適した製造方法を提供できる。
請求項７の発明によれば、請求項４記載の光回折構造貼付用シートの赤外線吸収性層に変色の程度の異なる区域からなる記録を予め形成しておくので、完成品の情報記録体に比べれば、厚みの薄い光回折構造貼付用シートに一括して記録の形成を行なった後に積層するので、光回折構造への記録の形成を大量に行なう際に効率のよい製造方法を提供できる。
請求項８の発明によれば、予め情報記録体の基材に転写する点を除くと、請求項６の発明と同様な効果の得られる、情報記録体の製造方法を提供できる。
請求項９の発明によれば、情報記録体への適用を転写で行なう点を除くと、請求項７の発明と同様な効果の得られる、情報記録体の製造方法を提供できる。
【図面の簡単な説明】
【図１】カードに適用した場合の平面図である。
【図２】カードの長さ方向の断面図である。
【図３】ホログラムシールの断面図である。
【図４】ホログラムシールの応用例の平面図である。
【図５】カードに適用した具体的な状態を示す断面図である。
【図６】ホログラムシールの具体例を示す断面図である。
【符号の説明】
１    カード
２    基材
４    エンボス文字
６    ホログラムシール
７    ホログラム
８    画像
９    基材毎の固有な情報
１０    光回折構造毎の固有な情報
６１    基材シート
６２    剥離性層
６３    剥離プライマー層
６４    保護層
６５    ホログラム層
６６    透明光反射性層
６７    赤外線吸収性層（６７ａ；記録）
６８    接着剤層
【図１】
0004580517.tif 000002
【図２】
0004580517.tif 000003
【図３】
0004580517.tif 000004
【図４】
0004580517.tif 000005
【図５】
0004580517.tif 000006
【図６】
0004580517.tif 000007